(57)【要約】　　　（修正有）【課題】優れた耐屈曲性及び打抜き性を有する多層フレキシブル印刷配線板の提供。【解決手段】片面フレキシブル印刷配線板ａ２枚を接着シート４を介して積層し、更に、片面フレキシブル印刷配線板ａの回路上にカバーレイフィルムｂを積層してなる多層フレキシブル印刷配線板において、各基材の接着剤層の厚さが、下記のような範囲であることを特徴とする、耐屈曲性に優れた多層フレキシブル印刷配線板。カバーレイフィルムの接着剤層２の厚さ；１０μｍ〜２５μｍ、フレキシブル印刷配線板の接着剤層３の厚さ；３μｍ〜１８μｍ、接着シートの接着剤層の厚さ；５μｍ〜２５μｍ。【選択図】　図１
2004079594.tif 000002
【特許請求の範囲】
【請求項１】
片面フレキシブル印刷配線板２枚を接着シートを介して積層し、更に、片面フレキシブル印刷配線板の回路上にカバーレイフィルムを積層してなる多層フレキシブル印刷配線板において、各基材の接着剤層の厚さが、下記のような範囲であることを特徴とする、耐屈曲性に優れた多層フレキシブル印刷配線板。
カバーレイフィルムの接着剤層の厚さ　　　　　　１０μｍ〜２５μｍ、
フレキシブル印刷配線板の接着剤層の厚さ　　　　　３μｍ〜１８μｍ、
接着シートの接着剤層の厚さ　　　　　　　　　　　５μｍ〜２５μｍ。
【発明の詳細な説明】
【０００１】
【発明の属する技術分野】
本発明は優れた耐屈曲性及び打抜き性を有する多層フレキシブル印刷配線板に関するものである。
【０００２】
【従来の技術】
近年、エレクトロニクス分野の発展が目覚ましく、特に通信用、民生用の電子機器の小型化、軽量化、高密度化が進み、これらの性能に対する要求がますます高度なものとなっている。このような要求に対して、フレキシブル印刷配線板は可撓性を有し、繰り返し屈曲に耐えるため狭い空間に立体的高密度の実装が可能であり、電子機器への配線、ケーブル、或いはコネクター機能を付与した複合部品としての用途が拡大しつつある。
特に、最近では電子機器の小型化、高性能化に伴い、回路の密度を上げるためにフレキシブル印刷配線板を多層化する傾向がみられる。この多層フレキシブル印刷配線板とは片面もしくは両面フレキシブル印刷配線用基板に、常法により回路を作製し、これを保護するためのカバーレイフィルムを貼り合わせ、接着シートを用いて多層化したものであり、必要に応じてスルーホール加工により積層された回路の導通を行う。このような複雑な形状及び複雑な工程を経て得られる多層フレキシブル印刷配線板は、片面フレキシブル印刷配線板に比べ収率及び信頼性が若干低くなる傾向がみられる。
【０００３】
従来、このような多層フレキシブル印刷配線板に対するより優れた耐屈曲性の要求に対して、回路の構造面、製造面及び設計面から対応してきたが、昨今のより高度な耐屈曲性の要求に対して十分に対応できるものはなかった。
特に、最近では電子機器の小型化、高性能化に伴い、フレキシブル印刷配線板を多層化する傾向がみられる。この多層フレキシブル印刷配線板は２層以上の回路層を有するもので、これを用いる際、通常の片面品に比べドリル加工及びスルーホール鍍金等の複雑な加工工程が必要である。また、基材が厚いため外形加工工程での、打ち抜き性に問題があり、これが多層フレキシブル印刷配線板の収率を落とす要因の１つとなっていた。この問題を解決するために外形加工時に使用する金型の改良、回路設計の検討が行われており、ある程度の効果が得られているが、複雑な手順を必要とするものが多く、より簡便に打ち抜き性を改良する方法はこれまでなかった。
【０００４】
【発明が解決しようとする課題】
本発明の課題は、高度な耐屈曲性及び優れた打抜き性を有する多層フレキシブル印刷配線板を提供することにある。
【０００５】
【課題を解決するための手段】
本発明者らは、このような課題を解決すべく鋭意検討した結果、各基材に使用される接着剤層の厚さの範囲を特定することによって、高度な耐屈曲性が得られることを見出だし本発明を完成した。
即ち、本発明は片面フレキシブル印刷配線板２枚を接着シートを介して積層し、更に、片面フレキシブル印刷配線板の回路上にカバーレイフィルムを積層してなる多層フレキシブル印刷配線板において、各基材の接着剤層の厚さが、下記のような範囲であることを特徴とする、耐屈曲性に優れた多層フレキシブル印刷配線板である。
カバーレイフィルムの接着剤層の厚さ　　　　　　１０μｍ〜２５μｍ、
フレキシブル印刷配線板の接着剤層の厚さ　　　　　３μｍ〜１８μｍ、
接着シートの接着剤層の厚さ　　　　　　　　　　　５μｍ〜２５μｍ。
【０００６】
【発明の実施の形態】
以下、本発明について詳細に説明する。
本発明の多層フレキシブル印刷配線板の一例について、図１にしたがって説明する。図１の▲１▼銅箔、▲３▼接着剤層、▲５▼電気絶縁性フィルムよりなる２枚の片面フレキシブル印刷配線用基板ａの▲５▼電気絶縁性フィルム面と、所定の位置を孔開け加工した▲４▼接着シートとを▲４▼接着シートをサンドイッチ状に挟んで積層、加熱、圧着し、得られた多層板の▲１▼銅箔面に、常法により所定の回路を形成して銅回路とし、更に、上記２つの銅回路面に、カバーレイフィルムｂ（図１中、▲２▼接着剤層及び▲５▼電気絶縁性フィルムよりなる）の▲２▼接着剤層の面を各々加熱圧着して、本発明の多層フレキシブル印刷配線板を得る。また、所定の位置を孔開け加工してない▲４▼接着シートを使用した多層フレキシブル印刷配線板（図２）においても本発明の効果が得られる。
【０００７】
本発明におけるカバーレイフィルムは、電気絶縁性フィルムの片面に接着剤を塗布し半硬化状態としたもので、一般には離型材と貼り合わせた状態で供給される。使用にあたっては、離型材を剥がして、接着剤付き電気絶縁性フィルムの状態で使用する。
本発明における接着シートは、離型材の両面に接着剤を塗布し半硬化状態としたものと離型材とを貼り合わせたもので、フレキシブル印刷配線板とフレキシブル印刷配線板もしくはフレキシブル印刷配線用基板とフレキシブル印刷配線用基板とを貼り合わせて多層フレキシブル印刷配線板を製造する場合、フレキシブル印刷配線板と補強板とを貼り合わせる場合等の接着材料として使用される。
【０００８】
本発明における電気絶縁性フィルムとしては、ポリイミドフィルム、ＰＥＴ（ポリエチレンテレフタレート）フィルム、ポリエステルフィルム、ポリパラバン酸フィルム、ポリエーテルエーテルケトンフィルム、ポリフェニレンスルファイドフィルム、アラミドフィルム等が例示され、なかでも耐熱性、寸法安定性、機械特性が優れているので、ポリイミドフィルムが好ましい。
このフィルムの厚さは、できるだけ薄くすることが好ましく、本発明の効果を十分に得るためには、１２．５μｍ〜２５μｍの範囲であることが好ましい。１２．５μｍ未満のフィルムはこれを製造することが困難であり、２５μｍを超えると耐屈曲性に悪影響を及ぼし、本発明の効果が十分に得られなくなる。
【０００９】
一般に、フレキシブル印刷配線板に使用される金属箔としては、電解銅箔、圧延銅箔、アルミニウム箔、タングステン箔、鉄箔等が例示されるが、本発明においては加工性、耐屈曲性、電気伝導率が優れていることから電解銅箔または圧延銅箔が用いられる。銅箔の厚さは可能な限り薄くすることが好ましく、本発明の効果を十分に得るためには、９μｍ〜３５μｍの範囲内が好ましく、より好ましくは９μｍ〜１８μｍの範囲内である。９μｍ未満の銅箔の製造が困難であり、３５μｍを超えると耐屈曲性に悪影響を及ぼし、本発明の効果が十分に得られなくなる。
【００１０】
本発明における接着剤は、ナイロン／エポキシ系、ＮＢＲ／フェノール系、ＮＢＲ／エポキシ系、ポリエステル／エポキシ系、イミド／エポキシ系等が挙げられ、一般に、フレキシブル印刷配線板の材料として使用されているものであれば特に限定されるものではない。接着剤の厚さは用途によって異なり、フレキシブル印刷配線用基板では３μｍ以上、１８μｍ以下が好ましく、更に好ましくは５μｍ〜１３μｍである。１８μｍを超えると耐屈曲性に悪影響を及ぼすことから本発明の効果が十分に得られなくなる。
本発明におけるカバーレイフィルムの接着剤層の厚さは１０μｍ〜２５μｍが好ましく、より好ましくは１０μｍ〜２０μｍである。１０μｍ未満では銅回路の埋め込み性に問題を生じ、２５μｍを超えると耐屈曲性に悪影響を及ぼすことから本発明の効果が十分に得られなくなる。
本発明における接着シートの接着剤層の厚さは５μｍ〜２５μｍが好ましく、より好ましくは１０μｍ〜２０μｍである。５μｍ未満では取り扱い時の作業性、密着性、埋め込み性等に問題を生じ、２５μｍを超えると耐屈曲性に悪影響を及ぼすことから本発明の効果が十分に得られなくなる。
特に接着シートに孔開け加工を施す多層フレキシブル印刷配線板では、接着シートの接着剤層の厚さは重要で、２５μｍを超えると、接着シートがある部分とない部分の段差が大きくなるため、回路の変形、断線が生じやすくなる。
それぞれの厚さの範囲を超えると耐屈曲性に悪影響を及ぼすので、本発明の特徴が十分に得られなくなる。また、この段差部分が大きいと屈曲時の応力がここに集中し、耐屈曲性が著しく低下する。
【００１１】
【実施例】
次に、実施例により本発明を更に詳しく説明するが、本発明はこれら実施例によって限定されるものではない。
【００１２】
《物性評価用サンプルの作製方法》
サンプルＡ
長さ１６０ｍｍ（ＭＤ方向）、幅１００ｍｍ（ＴＤ方向）に切断した２枚の片面フレキシブル印刷配線用基板ａの電気絶縁性フィルム面と、長さ５０ｍｍ、幅１００ｍｍに切断した２枚の接着シート▲４▼とを１６０℃、４．９ＭＰａ、３０分の条件で加熱、圧着して、図３に示す断面構造を有する多層板を作製する。この多層板の銅箔面の両面に、表裏が同位置になるように、図５に示す回路を常法により作製する。更に、長さ１６０ｍｍ、幅１００ｍｍに切断した２枚のカバーレイフィルムｂを１６０℃、４．９ＭＰａ、３０分の条件で加熱、圧着し、これを所定の形状に切断し、図６に示す評価用サンプルＡを作製する。
【００１３】
サンプルＢ
長さ１６０ｍｍ（ＭＤ方向）、幅１００ｍｍ（ＴＤ方向）に切断した２枚の片面フレキシブル印刷配線用基板ａの電気絶縁性フィルム面と、長さ１６０ｍｍ、幅１００ｍｍに切断した１枚の接着シート▲４▼とを１６０℃、４．９ＭＰａ、３０分の条件で加熱、圧着して、図４に示す断面構造を有する多層板を作製する。この多層板の銅箔面の両面に、サンプルＡと同様にして、表裏が同位置になるように、図５に示す回路を常法により作製する。更に、長さ１６０ｍｍ、幅１００ｍｍに切断した２枚のカバーレイフィルムｂを１６０℃、４．９ＭＰａ、３０分の条件で加熱、圧着し、これを所定の形状に切断し、図７に示す評価用サンプルＢを作製する。
【００１４】
《耐屈曲性評価方法》
以下の方法で耐屈曲性を評価する。
ＩＰＣＦＣ２４１に準拠し、評価用のサンプルＡ及びサンプルＢの屈曲部について、下記の条件で耐屈曲性の評価を行う。なお、表面もしくは裏面回路のどちらかの電気抵抗が初期抵抗に比して、１０％上昇した時点で測定を終了する。
屈曲半径：２ｍｍ
屈曲速度：２、０００ｒｐｍ
ストローク：２０ｍｍ
測定方向：ＭＤのみ
【００１５】
（実施例１）
厚さ２５μｍのカプトンフィルム／１００Ｈ（東レ・デュポン社製ポリイミドフィルムの商品名）と厚さ１０μｍのエポキシ／ＮＢＲ系接着剤層及び厚さ１８μｍの圧延銅箔／ＢＨＹ２２ＢＴ（ジャパンエナジー社製圧延銅箔の商品名）からなる片面フレキシブル印刷配線用基板、厚さ２５μｍのカプトンフィルム／１００Ｈ（前出）と厚さ２５μｍのエポキシ／ＮＢＲ系接着剤層からなるカバーレイフィルム、離型材と厚さ１５μｍのエポキシ／ＮＢＲ系接着剤層からなる接着シートを用いて物性評価用サンプルをＡ，Ｂを作製した。これについて耐屈曲性を測定し、その結果を表１に示した。
【００１６】
（実施例２〜４、比較例１〜３）
表１に示すような各種基材を使用し、実施例１と全く同じ方法で作製したサンプルについて、実施例１と同様の方法で評価し、その結果を表１に示した。
【００１７】
【表１】
2004079594.tif 000003
【００１８】
【発明の効果】
本発明によって、優れた耐屈曲性を有するフレキシブル印刷配線板を提供することが可能となり、これによりフレキシブル印刷配線板の信頼性がより高くなる。
【図面の簡単な説明】
【図１】本発明の多層フレキシブル印刷配線板の一例の断面説明図である。
【図２】本発明の多層フレキシブル印刷配線板の一例であって、所定の位置に孔開け加工を施してない接着シートを使用したものの断面説明図である。
【図３】２枚の片面フレキシブル印刷配線用基板の電気絶縁性フィルム面と、２枚の接着シートとを加熱、圧着して得られた多層板の断面説明図である。
【図４】２枚の片面フレキシブル印刷配線用基板の電気絶縁性フィルム面と、１枚の接着シートとを加熱、圧着して得られた多層板の断面説明図である。
【図５】銅箔面上に常法により作製される回路の平面説明図である。
【図６】実施例で使用するサンプルＡの（１）断面説明図及び（２）平面説明図である。
【図７】実施例で使用するサンプルＢの（１）断面説明図及び（２）平面説明図である。
【符号の説明】
▲１▼　銅箔または銅回路（銅箔上に回路を形成したもの）、
▲２▼　カバーレイフィルムの接着剤層、
▲３▼　フレキシブル印刷配線用基板の接着剤層、
▲４▼　接着シート、
▲５▼　電気絶縁性フィルム
ａ　片面フレキシブル印刷配線用基板、
ｂ　カバーレイフィルム。
【図１】
2004079594.tif 000004
【図２】
2004079594.tif 000005
【図３】
2004079594.tif 000006
【図４】
2004079594.tif 000007
【図５】
2004079594.tif 000008
【図６】
2004079594.tif 000009
【図７】
2004079594.tif 000010